(57)【要約】      （修正有）【課題】電子携帯機器市場で要求されるより薄いカバーガラス向けに、ＣＳ／ＤＯＬ比を増加させ、ＤＯＬを増加させない化学強化ガラス。【解決手段】化学強化のアルカリアルミノシリケートガラス用ガラス組成物であって、６３．８モル％のＳｉＯ２と、１０．８モル％のＡｌ２Ｏ３と、１４．３モル％のＮａ２Ｏと、０モル％のＢ２Ｏ３と、０．４モル％のＫ２Ｏと、８．３モル％のＭｇＯと、０モル％のＣａＯと、０モル％のＬｉ２Ｏと、２．４モル％のＺｎＯと、を含み、Ｌｉ２Ｏ、Ｎａ２Ｏ及びＫ２Ｏの合計含有量が１４．７モル％である、イオン交換可能なガラス組成物である。【選択図】なし【特許請求の範囲】
【請求項１】
化学強化のアルカリアルミノシリケートガラスを製造するためのイオン交換可能なガラス組成物であって、
約６０.０〜７０.０モル％のＳｉＯ２と、
約６.０〜１２.０モル％のＡｌ２Ｏ３と、
少なくとも約１０.５モル％のＮＡ２Ｏと、
約０〜５.０モル％のＢ２Ｏ３と、
約０〜０.４モル％のＫ２Ｏと、
少なくとも約８.０モル％のＭｇＯと、
約０〜６.０モル％のＺｎＯと、
約０〜２.０モル％のＬｉ２Ｏと、を含み、
Ｌｉ２Ｏ＋ＺｎＯ＋Ｋ２Ｏ＞１３.０モル％であることを特徴とするイオン交換可能なガラス組成物。
【請求項２】
前記ガラス組成物は、約１０.５〜２０.０モル％のＮＡ２Ｏを含むことを特徴とする請求項１に記載のイオン交換可能なガラス組成物。
【請求項３】
前記ガラス組成物は、約１４.０〜２０.０モル％のＮＡ２Ｏを含むことを特徴とする請求項２に記載のイオン交換可能なガラス組成物。
【請求項４】
前記ガラス組成物は、約８.０〜１２.０モル％のＭｇＯを含むことを特徴とする請求項１に記載のイオン交換可能なガラス組成物。
【請求項５】
２２.４モル％＜ＮＡ２Ｏ＋ＭｇＯ＜２４.３モル％であることを特徴とする請求項１に記載のイオン交換可能なガラス組成物。
【請求項６】
０.２９＜（ＮＡ２Ｏ＋ＭｇＯ）／（ＳｉＯ２＋Ａｌ２Ｏ３）＜０.３３であることを特徴とする請求項１に記載のイオン交換可能なガラス組成物。
【請求項７】
前記ガラス組成物は、約１.０〜２.５モル％のＺｎＯを含むことを特徴とする請求項１に記載のイオン交換可能なガラス組成物。
【請求項８】
前記ガラス組成物は、少なくとも約９００℃の液相線温度を有することを特徴とする請求項１に記載のイオン交換可能なガラス組成物。
【請求項９】
前記ガラス組成物は、少なくとも約９５０℃の液相線温度を有することを特徴とする請求項８に記載のイオン交換可能なガラス組成物。
【請求項１０】
前記ガラス組成物は、少なくとも約１０００℃の液相線温度を有することを特徴とする請求項９に記載のイオン交換可能なガラス組成物。
【請求項１１】
前記ガラス組成物は、少なくとも約１１００℃の液相線温度を有することを特徴とする請求項１０に記載のイオン交換可能なガラス組成物。
【請求項１２】
前記ガラス組成物は、少なくとも約９００〜１１００℃の液相線温度を有することを特徴とする請求項１に記載のイオン交換可能なガラス組成物。
【請求項１３】
ガラス組成物から製造された化学強化のアルカリアルミノシリケートガラスであって、
前記ガラス組成物は、
約６０.０〜７０.０モル％のＳｉＯ２と、
約６.０〜１２.０モル％のＡｌ２Ｏ３と、
少なくとも約１０.５モル％のＮＡ２Ｏと、
約０〜５.０モル％のＢ２Ｏ３と、
約０〜０.４モル％のＫ２Ｏと、
少なくとも約８.０モル％のＭｇＯと、
約０〜６.０モル％のＺｎＯと、
約０〜２.０モル％のＬｉ２Ｏと、を含み、
Ｌｉ２Ｏ＋ＺｎＯ＋Ｋ２Ｏ＞１３.０モル％であり、
前記ガラス組成物は、イオン交換され、表面圧縮応力層を有し、
前記表面圧縮応力層は、圧縮応力及び深さを有し、
前記表面圧縮応力層の前記圧縮応力と前記表面圧縮応力層の前記深さの比が少なくとも約２６であることを特徴とする化学強化のアルカリアルミノシリケートガラス。
【請求項１４】
前記ガラス組成物は、
約１４.０〜２０.０モル％のＮＡ２Ｏと、
約８.０〜１２.０モル％のＭｇＯと、を含むことを特徴とする請求項１３に記載の化学強化のアルカリアルミノシリケートガラス。
【請求項１５】
前記表面圧縮応力層は、少なくとも約５００ＭＰａの前記圧縮応力を有することを特徴とする請求項１３に記載の化学強化のアルカリアルミノシリケートガラス。
【請求項１６】
前記表面圧縮応力層は、少なくとも約８００ＭＰａの前記圧縮応力を有することを特徴とする請求項１５に記載の化学強化のアルカリアルミノシリケートガラス。
【請求項１７】
前記表面圧縮応力層は、少なくとも約１１００ＭＰａの前記圧縮応力を有することを特徴とする請求項１６に記載の化学強化のアルカリアルミノシリケートガラス。
【請求項１８】
前記表面圧縮応力層は、少なくとも約１３５０ＭＰａの前記圧縮応力を有することを特徴とする請求項１７に記載の化学強化のアルカリアルミノシリケートガラス。
【請求項１９】
前記表面圧縮応力層は、約５００〜１３５０ＭＰａの前記圧縮応力を有することを特徴とする請求項１３に記載の化学強化のアルカリアルミノシリケートガラス。
【請求項２０】
前記表面圧縮応力層は、少なくとも約１８.５μｍの前記深さを有することを特徴とする請求項１３に記載の化学強化のアルカリアルミノシリケートガラス。
【請求項２１】
前記表面圧縮応力層は、少なくとも約２２.０μｍの前記深さを有することを特徴とする請求項２０に記載の化学強化のアルカリアルミノシリケートガラス。
【請求項２２】
前記表面圧縮応力層は、少なくとも約３５.０μｍの前記深さを有することを特徴とする請求項２１に記載の化学強化のアルカリアルミノシリケートガラス。
【請求項２３】
前記表面圧縮応力層は、約１８.５〜３５.０μｍの前記深さを有することを特徴とする請求項１３に記載の化学強化のアルカリアルミノシリケートガラス。
【請求項２４】
前記表面圧縮応力層の前記圧縮応力と前記表面圧縮応力層の前記深さの比が少なくとも約３０であることを特徴とする請求項１３に記載の化学強化のアルカリアルミノシリケートガラス。
【請求項２５】
前記表面圧縮応力層の前記圧縮応力と前記表面圧縮応力層の前記深さとの比が少なくとも約２６〜７０であることを特徴とする請求項１３に記載の化学強化のアルカリアルミノシリケートガラス。
【請求項２６】
前記表面圧縮応力層の前記圧縮応力と前記表面圧縮応力層の前記深さとの比が少なくとも約３０〜７０であることを特徴とする請求項１３に記載の化学強化のアルカリアルミノシリケートガラス。
【請求項２７】
前記表面圧縮応力層の前記圧縮応力と前記表面圧縮応力層の前記深さとの比が少なくとも約３５〜７０であることを特徴とする請求項１３に記載の化学強化のアルカリアルミノシリケートガラス。
【請求項２８】
前記表面圧縮応力層の前記圧縮応力と前記表面圧縮応力層の前記深さとの比が少なくとも約４０〜７０であることを特徴とする請求項１３に記載の化学強化のアルカリアルミノシリケートガラス。
【請求項２９】
前記ガラスは、約０.３〜２.０ｍｍの厚さを有することを特徴とする請求項１３に記載の化学強化のアルカリアルミノシリケートガラス。
【請求項３０】
前記ガラスは、最大約２.６ｇ／ｃｍ３密度を有することを特徴とする請求項１３に記載の化学強化のアルカリアルミノシリケートガラス。
【請求項３１】
前記ガラスは、約８６.０〜９９.０の線膨張係数（α２５−３００１０−７／℃）を有することを特徴とする請求項１３に記載の化学強化のアルカリアルミノシリケートガラス。
【請求項３２】
化学強化のアルカリアルミノシリケートガラスを製造する方法であって、
均質なガラス溶融物を形成するように、ガラス原料成分を混合し溶融する工程と、
ダウンドロー法、フロート法及びそれらの組み合わせから選択される方法を用いてガラスを成形する工程と、
前記ガラスをアニールする工程と、
イオン交換による前記ガラスを化学強化する工程と、を含み、
前記均質なガラス溶融物は、
約６０.０〜７０.０モル％のＳｉＯ２と、
約６.０〜１２.０モル％のＡｌ２Ｏ３と、
少なくとも約１０.５モル％のＮＡ２Ｏと、
約０〜５.０モル％のＢ２Ｏ３と、
約０〜０.４モル％のＫ２Ｏと、
少なくとも約８.０モル％のＭｇＯと、
約０〜６.０モル％のＺｎＯと、
約０〜２.０モル％のＬｉ２Ｏと、を含み、
Ｌｉ２Ｏ＋ＺｎＯ＋Ｋ２Ｏ＞１３.０モル％であることを特徴とする化学強化のアルカリアルミノシリケートガラスを製造する方法。
【請求項３３】
前記ガラス原料成分は、約１６５０℃の温度で約１２時間までに溶融されることを特徴とする請求項３２に記載の方法。
【請求項３４】
前記ガラス原料成分は、約１６５０℃の温度で約６時間までに溶融されることを特徴とする請求項３３に記載の方法。
【請求項３５】
前記ガラス原料成分は、約１６５０℃の温度で約４時間までに溶融されることを特徴とする請求項３４に記載の方法。
【請求項３６】
前記ガラス原料成分は、約１６５０℃の温度で約２時間までに溶融されることを特徴とする請求項３５に記載の方法。
【請求項３７】
前記ガラスは、約０.５℃／時間の速度でアニールされることを特徴とする請求項３２に記載の方法。
【請求項３８】
前記ガラスは、溶融塩浴においてイオン交換によって化学強化されることを特徴とする請求項３２に記載の方法。
【請求項３９】
前記溶融塩は、ＫＮＯ３であることを特徴とする請求項３８に記載の方法。
【請求項４０】
前記ガラスは、約３９０〜４５０℃の温度でイオン交換により化学強化されることを特徴とする請求項３２に記載の方法。
【請求項４１】
前記ガラスは、約８時間までにイオン交換によって化学強化されることを特徴とする請求項３２に記載の方法。
【請求項４２】
前記ガラスは、約４時間までにイオン交換によって化学強化されることを特徴とする請求項４１に記載の方法。
【請求項４３】
前記ガラスは、約２時間までにイオン交換によって化学強化されることを特徴とする請求項４２に記載の方法。
【請求項４４】
前記ガラスは、約２〜８時間にイオン交換によって化学強化されることを特徴とする請求項３２に記載の方法。
【発明の詳細な説明】
【技術分野】
【０００１】
本発明は、化学強化のアルカリアルミノシリケートガラス用ガラス組成物、化学強化のアルカリアルミノシリケートガラスを製造するための方法及び化学強化のアルカリアルミノシリケートガラスの応用と用途に関する。
【背景技術】
【０００２】
ガラスを製造するために使用される組成物及び化学強化工程のため、化学強化のガラスは、一般的にアニール処理のガラスよりもかなり強い。このような化学強化工程は、すべてのサイズと形状のガラスを強化するために使用でき、光学的歪みを生成することなく、焼戻しのできない、薄く小さい複雑な形状のガラスサンプルの製造を可能にする。これらの特性による化学強化のガラス（特に化学強化のアルカリアルミノシリケートガラス）は普及し、スマートフォン、タブレット、ノートパッドなどの消費者向け携帯電子機器に広く使用されている。
【０００３】
化学強化工程は、通常、イオン交換工程を含む。このようなイオン交換工程において、ガラスは、ガラスに存在しているイオンよりも大きいイオン半径を有するイオンを含む加熱溶液中に配置され、ガラス中に存在している小さなイオンは、加熱された溶液のより大きなイオンによって置換されるようになっている。一般的に、加熱された溶液中のカリウムイオンは、ガラスに存在している小さなナトリウムイオンを置換する。イオン交換工程の後、表面圧縮応力（「ＣＳ」）層が、ガラス表面に形成される。表面圧縮応力層の圧縮応力は、より大きなイオン半径を有するアルカリ金属イオンの化学強化中の置換によって引き起こされる。表面圧縮応力層の深さは、一般的に、ＣＳ層の深さ（depth of layer、ＤＯＬ）と呼ばれる。中央張力領域（ＣＴ）は、ガラスの両側にあるＣＳ層の間に同時に形成される。圧縮応力と層の深さとの比は、ＣＳ／ＤＯＬとして表され、このような化学強化のアルカリアルミノシリケートガラスの強度や薄さと直接相関している。
【０００４】
化学強化のアルカリアルミノシリケートガラスは、通常、フロート法又はオーバーフロー・フュージョン・ダウンドロー法によって製造される。従来の製品（例えばコーニング社から購入できるGorilla（Ｒ）（ゴリラ）ガラス２及びGorilla（Ｒ）ガラス３、旭硝子から購入できるDragontrail（Ｒ）（ドラゴントレイル）及びショット社から購入できるXensation（Ｒ）（センセーション））のＣＳ／ＤＯＬ比は、一般的に３０未満のＣＳ／ＤＯＬ比を有している。これは、従来の製品のためのより高い表面圧縮応力を得るために、表面圧縮応力層の深さを増加させる必要があることを意味する。しかし、表面圧縮応力層の深さを増加させると共に、ガラスの厚さも増加させるため、現実的な解決策ではない。
【０００５】
また、より長いイオン交換工程は、一般に、表面圧縮応力層の深さを大きくする必要がある。なお、表面圧縮応力層の深さがより大きくなると、ガラスを処理することがより困難になる。特に、チップなしで滑らかな縁を有するようにガラスを切断するために、ガラス切断機のスクライビングホイールは、ガラスを表面圧縮応力層の深さよりも大きい深さまで貫通する必要がある。表面圧縮応力層の深さを増加させるにつれて、ガラスを切断することもより困難になる。
【発明の開示】
【発明が解決しようとする課題】
【０００６】
電子携帯機器市場は、より薄いカバーガラスを要求し続けており、表面圧縮応力層の深さを減少する必要がある。適切な特性を有するカバーガラスを製造するために、ＣＳ／ＤＯＬ比を増加させ、ＤＯＬを増加させない化学強化のガラスが必要とされる。
【０００７】
いくつかの例示的な実施形態において、本発明は、表面圧縮応力層を有する化学強化のアルカリアルミノシリケートガラスを製造するためのイオン交換可能なガラス組成物を開示する。前記表面圧縮応力層は、高い圧縮応力（ＣＳ）と低い層の深さ（ＤＯＬ）を有するので、増加させたＣＳ／ＤＯＬ比を有する。高い圧縮応力（ＣＳ）と低い層の深さ（ＤＯＬ）は、化学強化工程を経て得られ、ガラス表面にあるナトリウムイオンがより大きいカリウムイオンで置換される。低いＤＯＬは、スクライビング工程の収率が増加するため、ガラス加工に有益である。又、高い圧縮応力を有するガラス面は、外部衝撃力に耐えることができる強力なガラスを提供する。
【課題を解決するための手段】
【０００８】
いくつかの例示的な実施形態において、本発明は、化学強化のアルカリアルミノシリケートガラスを製造するためのイオン交換可能なガラス組成物であって、
約６０.０〜７０.０モル％のＳｉＯ２と、
約６.０〜１２.０モル％のＡｌ２Ｏ３と、
少なくとも約１０.５モル％のＮＡ２Ｏと、
約０〜５.０モル％のＢ２Ｏ３と、
約０〜０.４モル％のＫ２Ｏと、
少なくとも約８.０モル％のＭｇＯと、
約０〜６.０モル％のＺｎＯと、
約０〜２.０モル％のＬｉ２Ｏと、を含み、
Ｌｉ２Ｏ＋ＺｎＯ＋Ｋ２Ｏ＞１３.０モル％である。
【０００９】
いくつかの例示的な実施形態によれば、化学強化のアルカリアルミノシリケートガラスを製造するためのイオン交換可能なガラス組成物は、約６０.０〜７０.０モル％の二酸化ケイ素（ＳｉＯ２）を含む。二酸化ケイ素は、アルカリアルミノシリケートガラス組成物の最大の単一成分であり、ガラスの基質を形成する。二酸化ケイ素は、ガラスの構造的なコーディネーターとしての役割を果たし、ガラスの成形性、剛性及び化学的耐久性に寄与する。二酸化ケイ素の濃度が７０.０モル％を超える場合、ガラス組成物の溶融温度が上昇し、溶融ガラスを処理しにくくなり、形成し難くなる。二酸化ケイ素の濃度が６０.０モル％以下になる場合、ガラス（特に高い濃度を有する酸化ナトリウム又は酸化マグネシウムのガラス組成物）の液相線温度は、実質的に増加する傾向があり、ガラスの失透が生じやすい。
【００１０】
いくつかの例示的な実施形態によれば、化学強化アルカリアルミノシリケートガラスを製造するためのイオン交換可能なガラス組成物は、約６.０〜１２.０モル％の酸化アルミニウム（Ａｌ２Ｏ３）を含む。酸化アルミニウムは、約６.０〜１２.０モル％の濃度を有する場合、化学強化のアルカリアルミノシリケートガラスの強度を高め、ガラス表面のナトリウムイオンとイオン交換溶液中のカリウムイオンとのイオン交換を促進する。酸化アルミニウムが、１５.０モル％の濃度を越える場合、ガラスの粘度が極端に高くなり、ガラスの失透の傾向があり、液相線温度は高すぎて連続シート形成工程を行うことができない。
【００１１】
いくつかの例示的な実施形態によれば、化学強化のアルカリアルミノシリケートガラスを製造するためのイオン交換可能なガラス組成物は、少なくとも約１０.５モル％の酸化ナトリウム（ＮＡ２Ｏ）を含む。いくつかの例示的な実施形態によれば、化学強化のアルカリアルミノシリケートガラスを製造するためのイオン交換可能なガラス組成物は、約１０.５〜２０.０モル％の酸化ナトリウムを含む。いくつかの例示的な実施形態によれば、化学強化のアルカリアルミノシリケートガラスを製造するためのイオン交換可能なガラス組成物は、約１４.０〜２０.０モル％の酸化ナトリウムを含む。アルカリ金属酸化物は、低い液相線温度及び低い溶融温度を達成することを助ける。ナトリウムの場合、ＮＡ２Ｏは、イオン交換を可能にするために使用される。十分なイオン交換を可能にして実質的に強化されたガラス強度を提供するために、酸化ナトリウムは、上記の濃度で組成物に含まれている。また、ナトリウムイオンとカリウムイオンとのイオン交換の可能性を増加させるために、いくつかの例示的な実施形態によれば、化学強化のアルカリアルミノシリケートガラスを製造するためのイオン交換可能なガラス組成物は、約０〜０.４モル％の酸化カリウム（Ｋ２Ｏ）を含む。
【００１２】
いくつかの例示的な実施形態によれば、化学強化のアルカリアルミノシリケートガラスを製造するためのイオン交換可能なガラス組成物は、約０〜２.０モル％の酸化リチウム（Ｌｉ２Ｏ）を含む。いくつかの例示的な実施形態によれば、化学強化のアルカリアルミノシリケートガラスを製造するためのイオン交換可能なガラス組成物は、合計１３モル％以上の酸化リチウム（Ｌｉ２Ｏ）、酸化ナトリウム（ＮＡ２Ｏ）及び酸化カリウム（Ｋ２Ｏ）を含む。
【００１３】
いくつかの例示的な実施形態によれば、化学強化のアルカリアルミノシリケートガラスを製造するためのイオン交換可能なガラス組成物は、約０〜５.０モル％の三酸化ホウ素（Ｂ２Ｏ３）を含む。三酸化ホウ素は、フラックス及びガラスコーディネーターとして機能している。また、ガラスの溶融温度は、三酸化ホウ素の濃度の増加とともに減少する傾向があるが、ナトリウムとカリウムイオンとのイオン交換の方向は、三酸化ホウ素の濃度の増加により負の影響を受ける。従って、三酸化ホウ素の濃度の増加とともに、ガラスの溶融性とガラスのイオン交換性の間にトレードオフが存在する。
【００１４】
いくつかの例示的な実施形態によれば、化学強化のアルカリアルミノシリケートガラスを製造するためのイオン交換可能なガラス組成物は、少なくとも約８.０モル％の酸化マグネシウム（ＭｇＯ）を含む。いくつかの例示的な実施形態において、化学強化のアルカリアルミノシリケートガラスを製造するためのイオン交換可能なガラス組成物は、約８.０〜１２.０モル％の酸化マグネシウム（ＭｇＯ）を含む。酸化マグネシウムは、少なくとも８.０モル％濃度を有する場合、圧縮応力と圧縮応力層と深さとの比が劇的に増加する。酸化カルシウム（ＣａＯ）、酸化ストロンチウム（ＳｒＯ）、酸化バリウム（ＢａＯ）等の他のアルカリ酸化物と比較して、酸化マグネシウムは、ガラスの強度を増大させ、ガラスの比重量を減少させると考えられる。
【００１５】
いくつかの例示的な実施形態によれば、化学強化のアルカリアルミノシリケートガラスを製造するためのイオン交換可能なガラス組成物は、酸化ナトリウム（ＮＡ２Ｏ）及び酸化マグネシウム（ＭｇＯ）の合計含有量が約２２.４〜２４.３モル％である。
【００１６】
いくつかの例示的な実施形態によれば、化学強化のアルカリアルミノシリケートガラスを製造するためのイオン交換可能なガラス組成物は、酸化ナトリウム（ＮＡ２Ｏ）及び酸化マグネシウム（ＭｇＯ）の合計含有量と、二酸化ケイ素（ＳｉＯ２）及び酸化アルミニウム（Ａｌ２Ｏ３）の合計含有量との比が０.２９〜０.３３である。
【００１７】
いくつかの例示的な実施形態によれば、化学強化のアルカリアルミノシリケートガラスを製造するためのイオン交換可能なガラス組成物は、約０〜６.０モル％の酸化亜鉛（ＺｎＯ）を含む。いくつかの例示的な実施形態によれば、化学強化のアルカリアルミノシリケートガラスを製造するためのイオン交換可能なガラス組成物は、約１.０〜２.５モル％の酸化亜鉛を含む。酸化亜鉛及び酸化マグネシウム（ＭｇＯ）は、特に、酸化カルシウム（ＣａＯ）、酸化ストロンチウム（ＳｒＯ）、酸化バリウム（ＢａＯ）等の他の  二価イオンの酸化物に比べて、イオン交換率を向上させる。
【００１８】
上述した化学強化のアルカリアルミノシリケートガラスを製造するためのイオン交換可能なガラス組成物のいくつかの例示的な実施形態によれば、前記ガラスは、少なくとも約９００℃の液相線温度（結晶が最初に観察される温度）を有する。上述した化学強化のアルカリアルミノシリケートガラスを製造するためのイオン交換可能なガラス組成物のいくつかの例示的な実施形態によれば、前記ガラスは、少なくとも約９５０℃の液相線温度を有する。上述した化学強化のアルカリアルミノシリケートガラスを製造するためのイオン交換可能なガラス組成物のいくつかの例示的な実施形態によれば、前記ガラスは、少なくとも約１０００℃の液相線温度を有する。上述した化学強化のアルカリアルミノシリケートガラスを製造するためのイオン交換可能なガラス組成物のいくつかの例示的な実施形態によれば、前記ガラスは、少なくとも約１１００℃の液相線温度を有する。上述した化学強化のアルカリアルミノシリケートガラスを製造するためのイオン交換可能なガラス組成物のいくつかの例示的な実施形態によれば、前記ガラスは、少なくとも約９００〜１１００℃の液相線温度を有する。
【００１９】
いくつかの例示的な実施形態によれば、本発明は、化学強化のアルカリアルミノシリケートガラスを製造するための方法を開示する。いくつかの例示的な実施形態によれば、前記方法は、
均質なガラス溶融物を形成するように、ガラス原料成分を混合し溶融する工程と、ダウンドロー法、フロート法及びそれらの組み合わせから選択される方法を用いてガラスを成形する工程と、
前記ガラスをアニールする工程と、
イオン交換による前記ガラスを化学強化する工程と、を含む。
【００２０】
いくつかの例示的な実施形態によれば、化学強化のアルカリアルミノシリケートガラスの製造は、当業者によく知られている従来のダウンドロー法を用いて行うことができ、これは通常、直接または間接的に加熱された貴金属系を含む。前記貴金属系は、均質化装置、微細化により気泡含有量を低下させる装置、冷却と熱の均質化に用いられる装置、分散装置及び他の装置からなる。フロート法は、溶融ガラスを溶融金属（錫）床に浮上し、非常に平坦で均一な厚さを有するガラスが得られる。
【００２１】
上述した化学強化の化学強化のアルカリアルミノシリケートガラスを製造するための方法のいくつかの例示的な実施形態によれば、イオン交換可能なガラス組成物は、約１６５０℃の温度で約１２時間までに溶融される。上述した化学強化の化学強化のアルカリアルミノシリケートガラスを製造するための方法のいくつかの例示的な実施形態によれば、イオン交換可能なガラス組成物は、約１６５０℃の温度で約６時間までに溶融される。上述した化学強化の化学強化のアルカリアルミノシリケートガラスを製造するための方法のいくつかの例示的な実施形態によれば、イオン交換可能なガラス組成物は、約１６５０℃の温度で約４時間までに溶融される。上述した化学強化の化学強化のアルカリアルミノシリケートガラスを製造するための方法のいくつかの例示的な実施形態によれば、イオン交換可能なガラス組成物は、約１６５０℃の温度で約２時間までに溶融される。
【００２２】
上述した化学強化のアルカリアルミノシリケートガラスを製造するための方法のいくつかの例示的な実施形態によれば、イオン交換可能なガラス組成物は、約０.５℃／時間の速度で室温（約２１℃）に達するまでアニールされる。
【００２３】
いくつかの例示的な実施形態によれば、上述した化学強化のアルカリアルミノシリケートガラスを製造するためのイオン交換可能なガラス組成物は、従来のイオン交換条件に応じて化学的に強化される。上述した化学強化のアルカリアルミノシリケートガラスを製造するための方法のいくつかの例示的な実施形態によれば、イオン交換工程は、溶融塩浴において起こる。いくつかの例示的な実施形態において、溶融塩は、硝酸カリウム（ＫＮＯ３）である。
【００２４】
上述した化学強化のアルカリアルミノシリケートガラスを製造するための方法のいくつかの例示的な実施形態によれば、イオン交換工程は、約３９０〜４５０℃までの温度範囲で行われる。
【００２５】
上述した化学強化のアルカリアルミノシリケートガラスを製造するための方法のいくつかの例示的な実施形態によれば、イオン交換工程は、約８時間まで行われる。上述した化学強化のアルカリアルミノシリケートガラスを製造するための方法のいくつかの例示的な実施形態によれば、イオン交換工程は、約４時間まで行われる。上述した化学強化のアルカリアルミノシリケートガラスを製造するための方法のいくつかの例示的な実施形態によれば、イオン交換工程は、約２時間まで行われる。上述した化学強化のアルカリアルミノシリケートガラスを製造するための方法のいくつかの例示的な実施形態によれば、イオン交換工程は、約２〜８時間行われる。
【００２６】
上述した化学強化のアルカリアルミノシリケートガラスのいくつかの例示的な実施形態によれば、前記ガラスは、少なくとも約５００ＭＰａの圧縮応力を有する表面圧縮応力層を有する。上述した化学強化のアルカリアルミノシリケートガラスのいくつかの例示的な実施形態によれば、前記ガラスは、少なくとも約８００ＭＰａの圧縮応力を有する表面圧縮応力層を有する。上述した化学強化のアルカリアルミノシリケートガラスのいくつかの例示的な実施形態によれば、前記ガラスは、少なくとも約１１００ＭＰａの圧縮応力を有する表面圧縮応力層を有する。上述した化学強化のアルカリアルミノシリケートガラスのいくつかの例示的な実施形態によれば、前記ガラスは、少なくとも約１３５０ＭＰａの圧縮応力を有する表面圧縮応力層を有する。上述した化学強化のアルカリアルミノシリケートガラスのいくつかの例示的な実施形態によれば、前記ガラスは、少なくとも約５００〜１３５０ＭＰａの圧縮応力を有する表面圧縮応力層を有する。
【００２７】
上述した化学強化のアルカリアルミノシリケートガラスのいくつかの例示的な実施形態によれば、前記ガラスは、少なくとも約１８.５μｍの深さを有する圧縮応力層を有する。上述した化学強化のアルカリアルミノシリケートガラスのいくつかの例示的な実施形態によれば、前記ガラスは、少なくとも約２２.０μｍの深さを有する圧縮応力層を有する。上述した化学強化のアルカリアルミノシリケートガラスのいくつかの例示的な実施形態によれば、前記ガラスは、少なくとも約３５.５μｍの深さを有する圧縮応力層を有する。上述した化学強化のアルカリアルミノシリケートガラスのいくつかの例示的な実施形態によれば、前記ガラスは、少なくとも約１８.５〜１５.０μｍの深さを有する圧縮応力層を有する。
【００２８】
上述した化学強化のアルカリアルミノシリケートガラスのいくつかの例示的な実施形態によれば、前記ガラスは、少なくとも約２６の圧縮応力と表面圧縮応力層の深さとの比を有する。上述した化学強化のアルカリアルミノシリケートガラスのいくつかの例示的な実施形態によれば、前記ガラスは、少なくとも約３０の圧縮応力と表面圧縮応力層の深さとの比を有する。上述した化学強化のアルカリアルミノシリケートガラスのいくつかの例示的な実施形態によれば、前記ガラスは、約７０までの圧縮応力と表面圧縮応力層の深さとの比を有する。上述した化学強化のアルカリアルミノシリケートガラスのいくつかの例示的な実施形態によれば、前記ガラスは、少なくとも約２６〜７０の圧縮応力と表面圧縮応力層の深さとの比を有する。上述した化学強化のアルカリアルミノシリケートガラスのいくつかの例示的な実施形態によれば、前記ガラスは、少なくとも約３０〜７０の圧縮応力と表面圧縮応力層の深さとの比を有する。上述した化学強化のアルカリアルミノシリケートガラスのいくつかの例示的な実施形態によれば、前記ガラスは、少なくとも約３５〜７０の圧縮応力と表面圧縮応力層の深さとの比を有する。上述した化学強化のアルカリアルミノシリケートガラスのいくつかの例示的な実施形態によれば、前記ガラスは、少なくとも約４０〜７０の圧縮応力と表面圧縮応力層の深さとの比を有する。
【００２９】
上述した化学強化のアルカリアルミノシリケートガラスのいくつかの例示的な実施形態によれば、前記ガラスは、約０.３〜２.０ｍｍの厚さを有する。
【００３０】
上述した化学強化のアルカリアルミノシリケートガラスのいくつかの例示的な実施形態によれば、前記ガラスは、最大約２.６ｇ／ｃｍ３の密度及び約８６.０〜９９.０の線膨張係数（α２５−３００１０−７／℃）を有する。
【００３１】
上述した化学強化のアルカリアルミノシリケートガラスのいくつかの例示的な実施形態によれば、前記ガラスは、ソーラーパネル、冷蔵庫のドア、及びその他の家庭用品などの用途に保護ガラスとして使用してもよい。上述した化学強化のアルカリアルミノシリケートガラスのいくつかの例示的な実施形態によれば、前記ガラスは、テレビの保護ガラス、現金自動預け払い機用安全ガラス及び他の電子製品の安全ガラスとして使用してもよい。
上述した化学強化のアルカリアルミノシリケートガラスのいくつかの例示的な実施形態によれば、前記ガラスは、スマートフォン、タブレット、ノートパッドなどの消費者の携帯電子機器用のカバーガラスとして使用してもよい。上述した化学強化のアルカリアルミノシリケートガラスのいくつかの例示的な実施形態によれば、前記ガラスは、その高い強度でタッチスクリーンやタッチパネルとして使用してもよい。
【発明を実施するための形態】
【００３２】
以下の実施例は、上述の組成物及び方法を例示するものである。
【００３３】
以下の表１に示す成分が含まれるイオン交換可能なガラス組成物は、次のように調製した。
【表１】
2018158882.tif 000002
【００３４】
表２に示すようなバッチ材料を秤量して混合し、２リットルのプラスチック容器に添加する。使用されるバッチ材料は、化学試薬等級の品質を有する。
【表２】
2018158882.tif 000003
【００３５】
砂の粒子サイズは０.０４５〜０.２５ｍｍである。タンブラーは、均質なバッチを作成し、ソフトな凝集体を破壊するために原料を混合するために使用する。ガラス溶融のために、混合バッチをプラスチック容器から８００ｍｌの白金・ロジウム合金るつぼに移す。
白金・ロジウム合金るつぼは、アルミナバッカーに入れ置き、９００℃の温度でＭｏＳｉ加熱要素を備えた高温炉に詰め込む。高温炉の温度を徐々に１６５０℃まで上昇させ、前記バッカーを有する白金・ロジウム合金るつぼをこの温度で４時間保持する。次いで、ガラスサンプルは、ガラスパテを形成するために、白金・ロジウム合金るつぼから溶融バッチ材料をステンレス板に注入することにより形成する。ガラスパテがまだ熱い間に、アニーラーに移し、６２０℃の温度で２時間保持し、その後、０.５℃/分の速度で室温（２１℃）に冷却する。
【００３６】
次いで、ガラスサンプルは、溶融塩浴タンクに配置されることによって化学的に強化される。溶融塩浴タンクにおいて、ガラスの組成であるナトリウムイオンは、４２０℃の温度（ガラスの歪み点以下）で外部から供給されるカリウムイオンと４時間交換される。この方法により、ガラスサンプルは、処理された表面に圧縮応力層を生成するようにイオン交換によって強化される。
【００３７】
ガラス表面の圧縮応力及び圧縮応力層の深さ（複屈折に基づく）の測定は、ガラスの断面に偏光顕微鏡（ベレック補償板）を用いて行う。ガラス表面の圧縮応力は、０.２６（ｎｍ＊ｃｍ／Ｎ）の応力−光学定数（Scholze, H.,  Nature, Structure and Properties, Springer-Verlag, 1988, p.260）を仮定して測定したデュアル屈折から算出する。
【００３８】
上記表１に示す組成物の結果は、以下の表３において“Ex. 1”として指定された列に示す。表３に示す“Ex. 2” 〜“Ex. 12”の他の組成物は、上述“Ex. 1”として指定された組成物と同様の方法で調製する。
【表３】
2018158882.tif 000004
【００３９】
表３に記載された記号の定義は以下のとおりである。
・D：アルキメデス法（ASTM C693）により測定される密度（ｇ／ｍｌ）・nD：屈折率測定によって測定された屈折率
・α：膨張計によって測定された２５〜３００℃の線形寸法変化量である熱膨張係数（ＣＴＥ）
・T10e2.5：高温円筒粘度計によって測定された１０２.５ポアズの粘度での温度・TW：１０４ポアズの粘度でのガラス作業温度
・Tliq：第一結晶は、傾斜温度炉（ASTM C829-81）内のボートに観察される液相線温度であり、一般的に、テストは、結晶化に対し作用する７２時間である
・Tsoft：繊維伸長法によって測定された１０７.６ポアズの粘度でのガラスの軟化温度・Ta：繊維伸長法によって測定された１０１３ポアズの粘度でのガラスのアニール温度・Ts：繊維伸長法によって測定された１０１４.５ポアズの粘度でのガラス歪み温度・VH：ビッカース硬度
・VHCS：化学強化後のビッカース硬度。
・CS：圧縮応力（面内応力、表面の原子を圧縮する傾向がある）
・DOL：ゼロ応力面に最も近い表面よりも低い圧縮応力層の深さを表す層の深さ。
・CS / DOL：圧縮応力と層の深さとの比
【００４０】
本発明は、特定の実施形態に関して説明してきたが、当業者であれば、本発明は添付の特許請求の範囲の精神及び範囲内の変更で実施することができることを理解するだろう。
【００４１】
任意の空間参照例、例えば「より上」、「より下」、「上」、「下」、「との間」、「下部」、「垂直」、「水平」、「角度」、「上向き」、「下向き」、「左右に」、「右から左」、「左」、「右」、「左から右」、「上から下」「下から上」、「トップ」、「ボトム」、「ボトムアップ」、「トップダウン」等は、説明のためのものであり、上記構造の特定の方向や位置を限定するものではない。
【００４２】
本発明は、特定の実施形態により説明した。本発明を読んだ後に当業者に明らかとなる改良や変更は、本願の精神及び範囲内にあるとみなされる。前述の開示を逸脱しない範囲で、いくつかの修正、変更及び置換が可能であり、いくつかの場合において、本発明の一部の特徴は、他の特徴に対応する使用しないときに使用されることが理解される。従って、添付の特許請求の範囲は、本発明の範囲と一致する方法で広く解釈されることが適当である。
【手続補正書】
【提出日】平成30年6月15日(2018.6.15)
【手続補正１】
【補正対象書類名】特許請求の範囲
【補正対象項目名】全文
【補正方法】変更
【補正の内容】
【特許請求の範囲】
【請求項１】
化学強化のアルカリアルミノシリケートガラスを製造するためのイオン交換可能なガラス組成物であって、
６３．８モル％のＳｉＯ２と、
１０．８モル％のＡｌ２Ｏ３と、
１４．３モル％のＮａ２Ｏと、
０モル％のＢ２Ｏ３と、
０.４モル％のＫ２Ｏと、
８．３モル％のＭｇＯと、
０モル％のＣａＯと、
０モル％のＬｉ２Ｏと、
２．４モル％のＺｎＯと、を含み、
Ｌｉ２Ｏ、Ｎａ２Ｏ及びＫ２Ｏの合計含有量が１４．７モル％であることを特徴とするイオン交換可能なガラス組成物。
【請求項２】
前記ガラス組成物は、１０５０℃の液相線温度を有することを特徴とする請求項１に記載のイオン交換可能なガラス組成物。
【請求項３】
ガラス組成物から製造された化学強化のアルカリアルミノシリケートガラスであって、
６３．８モル％のＳｉＯ２と、
１０．８モル％のＡｌ２Ｏ３と、
１４．３モル％のＮａ２Ｏと、
０モル％のＢ２Ｏ３と、
０.４モル％のＫ２Ｏと、
８．３モル％のＭｇＯと、
０モル％のＣａＯと、
０モル％のＬｉ２Ｏと、
２．４モル％のＺｎＯと、を含み、
Ｌｉ２Ｏ、Ｎａ２Ｏ及びＫ２Ｏの合計含有量が１４．７モル％であり、
前記ガラス組成物は、イオン交換され、表面圧縮応力層を有し、
前記表面圧縮応力層は、圧縮応力(ＭＰａ)及び深さ(μｍ)を有し、
前記表面圧縮応力層の前記圧縮応力(ＭＰａ)と前記表面圧縮応力層の前記深さ(μｍ)の比が少なくとも２６ＭＰａ/μｍであることを特徴とする化学強化のアルカリアルミノシリケートガラス。
【請求項４】
前記表面圧縮応力層は、少なくとも１０６４ＭＰａの前記圧縮応力を有することを特徴とする請求項３に記載の化学強化のアルカリアルミノシリケートガラス。
【請求項５】
前記表面圧縮応力層は、２４．６μｍの前記深さを有することを特徴とする請求項３に記載の化学強化のアルカリアルミノシリケートガラス。
【請求項６】
前記表面圧縮応力層の前記圧縮応力と前記表面圧縮応力層の前記深さとの比が４３ＭＰａ／μｍであることを特徴とする請求項３に記載の化学強化のアルカリアルミノシリケートガラス。
【請求項７】
前記ガラスは、０.３〜２.０ｍｍの厚さを有することを特徴とする請求項３に記載の化学強化のアルカリアルミノシリケートガラス。
【請求項８】
前記ガラスは、２．４８４ｇ／ｃｍ３密度を有することを特徴とする請求項３に記載の化学強化のアルカリアルミノシリケートガラス。
【請求項９】
前記ガラスは、２５〜３００℃の温度で測定する８９．５×１０−７／℃の線膨張係数を有することを特徴とする請求項３に記載の化学強化のアルカリアルミノシリケートガラス。
【請求項１０】
化学強化のアルカリアルミノシリケートガラスを製造する方法であって、
均質なガラス溶融物を形成するように、ガラス原料成分を混合し溶融する工程と、
ダウンドロー法及びフロート法から選択される方法を用いてガラスを成形する工程と、
前記ガラスをアニールする工程と、
イオン交換による前記ガラスを化学強化する工程と、を含み、
前記均質なガラス溶融物は、
６３．８モル％のＳｉＯ２と、
１０．８モル％のＡｌ２Ｏ３と、
１４．３モル％のＮａ２Ｏと、
０モル％のＢ２Ｏ３と、
０.４モル％のＫ２Ｏと、
８．３モル％のＭｇＯと、
０モル％のＣａＯと、
０モル％のＬｉ２Ｏと、
２．４モル％のＺｎＯと、を含み、
Ｌｉ２Ｏ、Ｎａ２Ｏ及びＫ２Ｏの合計含有量が１４．７モル％であることを特徴とする化学強化のアルカリアルミノシリケートガラスを製造する方法。
【請求項１１】
前記ガラス原料成分は、１６５０℃の温度で１２時間までに溶融されることを特徴とする請求項１０に記載の方法。
【請求項１２】
前記ガラス原料成分は、１６５０℃の温度で６時間までに溶融されることを特徴とする請求項１１に記載の方法。
【請求項１３】
前記ガラス原料成分は、１６５０℃の温度で４時間までに溶融されることを特徴とする請求項１２に記載の方法。
【請求項１４】
前記ガラス原料成分は、１６５０℃の温度で２時間までに溶融されることを特徴とする請求項１３に記載の方法。
【請求項１５】
前記ガラスは、０.５℃／時間の速度でアニールされることを特徴とする請求項１０に記載の方法。
【請求項１６】
前記ガラスは、溶融塩浴においてイオン交換によって化学強化されることを特徴とする請求項１０に記載の方法。
【請求項１７】
前記溶融塩は、ＫＮＯ３であることを特徴とする請求項１６に記載の方法。
【請求項１８】
前記ガラスは、３９０〜４５０℃の温度でイオン交換により化学強化されることを特徴とする請求項１０に記載の方法。
【請求項１９】
前記ガラスは、８時間までにイオン交換によって化学強化されることを特徴とする請求項１０に記載の方法。
【請求項２０】
前記ガラスは、４時間までにイオン交換によって化学強化されることを特徴とする請求項１９に記載の方法。
【請求項２１】
前記ガラスは、２時間までにイオン交換によって化学強化されることを特徴とする請求項２０に記載の方法。
【請求項２２】
前記ガラスは、２〜８時間にイオン交換によって化学強化されることを特徴とする請求項１０に記載の方法。
【手続補正２】
【補正対象書類名】明細書
【補正対象項目名】００４２
【補正方法】変更
【補正の内容】
【００４２】
本発明は、特定の実施形態により説明した。本発明を読んだ後に当業者に明らかとなる改良や変更は、本願の精神及び範囲内にあるとみなされる。前述の開示を逸脱しない範囲で、いくつかの修正、変更及び置換が可能であり、いくつかの場合において、本発明の一部の特徴は、他の特徴に対応する使用しないときに使用されることが理解される。従って、添付の特許請求の範囲は、本発明の範囲と一致する方法で広く解釈されることが適当である。
以下に、本願の出願当初の請求項の記載を付記する。
［１］  化学強化のアルカリアルミノシリケートガラスを製造するためのイオン交換可能なガラス組成物であって、
約６０.０〜７０.０モル％のＳｉＯ２と、
約６.０〜１２.０モル％のＡｌ２Ｏ３と、
少なくとも約１０.５モル％のＮＡ２Ｏと、
約０〜５.０モル％のＢ２Ｏ３と、
約０〜０.４モル％のＫ２Ｏと、
少なくとも約８.０モル％のＭｇＯと、
約０〜６.０モル％のＺｎＯと、
約０〜２.０モル％のＬｉ２Ｏと、を含み、
Ｌｉ２Ｏ＋ＺｎＯ＋Ｋ２Ｏ＞１３.０モル％であることを特徴とするイオン交換可能なガラス組成物。
［２］  前記ガラス組成物は、約１０.５〜２０.０モル％のＮＡ２Ｏを含むことを特徴とする［１］に記載のイオン交換可能なガラス組成物。
［３］  前記ガラス組成物は、約１４.０〜２０.０モル％のＮＡ２Ｏを含むことを特徴とする［２］に記載のイオン交換可能なガラス組成物。
［４］  前記ガラス組成物は、約８.０〜１２.０モル％のＭｇＯを含むことを特徴とする［１］に記載のイオン交換可能なガラス組成物。
［５］  ２２.４モル％＜ＮＡ２Ｏ＋ＭｇＯ＜２４.３モル％であることを特徴とする［１］に記載のイオン交換可能なガラス組成物。
［６］  ０.２９＜（ＮＡ２Ｏ＋ＭｇＯ）／（ＳｉＯ２＋Ａｌ２Ｏ３）＜０.３３であることを特徴とする［１］に記載のイオン交換可能なガラス組成物。
［７］  前記ガラス組成物は、約１.０〜２.５モル％のＺｎＯを含むことを特徴とする［１］に記載のイオン交換可能なガラス組成物。
［８］  前記ガラス組成物は、少なくとも約９００℃の液相線温度を有することを特徴とする［１］に記載のイオン交換可能なガラス組成物。
［９］  前記ガラス組成物は、少なくとも約９５０℃の液相線温度を有することを特徴とする［８］に記載のイオン交換可能なガラス組成物。
［１０］  前記ガラス組成物は、少なくとも約１０００℃の液相線温度を有することを特徴とする［９］に記載のイオン交換可能なガラス組成物。
［１１］  前記ガラス組成物は、少なくとも約１１００℃の液相線温度を有することを特徴とする［１０］に記載のイオン交換可能なガラス組成物。
［１２］  前記ガラス組成物は、少なくとも約９００〜１１００℃の液相線温度を有することを特徴とする［１］に記載のイオン交換可能なガラス組成物。
［１３］  ガラス組成物から製造された化学強化のアルカリアルミノシリケートガラスであって、
前記ガラス組成物は、
約６０.０〜７０.０モル％のＳｉＯ２と、
約６.０〜１２.０モル％のＡｌ２Ｏ３と、
少なくとも約１０.５モル％のＮＡ２Ｏと、
約０〜５.０モル％のＢ２Ｏ３と、
約０〜０.４モル％のＫ２Ｏと、
少なくとも約８.０モル％のＭｇＯと、
約０〜６.０モル％のＺｎＯと、
約０〜２.０モル％のＬｉ２Ｏと、を含み、
Ｌｉ２Ｏ＋ＺｎＯ＋Ｋ２Ｏ＞１３.０モル％であり、
前記ガラス組成物は、イオン交換され、表面圧縮応力層を有し、
前記表面圧縮応力層は、圧縮応力及び深さを有し、
前記表面圧縮応力層の前記圧縮応力と前記表面圧縮応力層の前記深さの比が少なくとも約２６であることを特徴とする化学強化のアルカリアルミノシリケートガラス。
［１４］  前記ガラス組成物は、
約１４.０〜２０.０モル％のＮＡ２Ｏと、
約８.０〜１２.０モル％のＭｇＯと、を含むことを特徴とする［１３］に記載の化学強化のアルカリアルミノシリケートガラス。
［１５］  前記表面圧縮応力層は、少なくとも約５００ＭＰａの前記圧縮応力を有することを特徴とする［１３］に記載の化学強化のアルカリアルミノシリケートガラス。
［１６］  前記表面圧縮応力層は、少なくとも約８００ＭＰａの前記圧縮応力を有することを特徴とする［１５］に記載の化学強化のアルカリアルミノシリケートガラス。
［１７］  前記表面圧縮応力層は、少なくとも約１１００ＭＰａの前記圧縮応力を有することを特徴とする［１６］に記載の化学強化のアルカリアルミノシリケートガラス。
［１８］  前記表面圧縮応力層は、少なくとも約１３５０ＭＰａの前記圧縮応力を有することを特徴とする［１７］に記載の化学強化のアルカリアルミノシリケートガラス。
［１９］  前記表面圧縮応力層は、約５００〜１３５０ＭＰａの前記圧縮応力を有することを特徴とする［１３］に記載の化学強化のアルカリアルミノシリケートガラス。
［２０］  前記表面圧縮応力層は、少なくとも約１８.５μｍの前記深さを有することを特徴とする［１３］に記載の化学強化のアルカリアルミノシリケートガラス。
［２１］  前記表面圧縮応力層は、少なくとも約２２.０μｍの前記深さを有することを特徴とする［２０］に記載の化学強化のアルカリアルミノシリケートガラス。
［２２］  前記表面圧縮応力層は、少なくとも約３５.０μｍの前記深さを有することを特徴とする［２１］に記載の化学強化のアルカリアルミノシリケートガラス。
［２３］  前記表面圧縮応力層は、約１８.５〜３５.０μｍの前記深さを有することを特徴とする［１３］に記載の化学強化のアルカリアルミノシリケートガラス。
［２４］  前記表面圧縮応力層の前記圧縮応力と前記表面圧縮応力層の前記深さの比が少なくとも約３０であることを特徴とする［１３］に記載の化学強化のアルカリアルミノシリケートガラス。
［２５］  前記表面圧縮応力層の前記圧縮応力と前記表面圧縮応力層の前記深さとの比が少なくとも約２６〜７０であることを特徴とする［１３］に記載の化学強化のアルカリアルミノシリケートガラス。
［２６］  前記表面圧縮応力層の前記圧縮応力と前記表面圧縮応力層の前記深さとの比が少なくとも約３０〜７０であることを特徴とする［１３］に記載の化学強化のアルカリアルミノシリケートガラス。
［２７］  前記表面圧縮応力層の前記圧縮応力と前記表面圧縮応力層の前記深さとの比が少なくとも約３５〜７０であることを特徴とする［１３］に記載の化学強化のアルカリアルミノシリケートガラス。
［２８］  前記表面圧縮応力層の前記圧縮応力と前記表面圧縮応力層の前記深さとの比が少なくとも約４０〜７０であることを特徴とする［１３］に記載の化学強化のアルカリアルミノシリケートガラス。
［２９］  前記ガラスは、約０.３〜２.０ｍｍの厚さを有することを特徴とする［１３］に記載の化学強化のアルカリアルミノシリケートガラス。
［３０］  前記ガラスは、最大約２.６ｇ／ｃｍ３密度を有することを特徴とする［１３］に記載の化学強化のアルカリアルミノシリケートガラス。
［３１］  前記ガラスは、約８６.０〜９９.０の線膨張係数（α２５−３００１０−７／℃）を有することを特徴とする［１３］に記載の化学強化のアルカリアルミノシリケートガラス。
［３２］  化学強化のアルカリアルミノシリケートガラスを製造する方法であって、
均質なガラス溶融物を形成するように、ガラス原料成分を混合し溶融する工程と、
ダウンドロー法、フロート法及びそれらの組み合わせから選択される方法を用いてガラスを成形する工程と、
前記ガラスをアニールする工程と、
イオン交換による前記ガラスを化学強化する工程と、を含み、
前記均質なガラス溶融物は、
約６０.０〜７０.０モル％のＳｉＯ２と、
約６.０〜１２.０モル％のＡｌ２Ｏ３と、
少なくとも約１０.５モル％のＮＡ２Ｏと、
約０〜５.０モル％のＢ２Ｏ３と、
約０〜０.４モル％のＫ２Ｏと、
少なくとも約８.０モル％のＭｇＯと、
約０〜６.０モル％のＺｎＯと、
約０〜２.０モル％のＬｉ２Ｏと、を含み、
Ｌｉ２Ｏ＋ＺｎＯ＋Ｋ２Ｏ＞１３.０モル％であることを特徴とする化学強化のアルカリアルミノシリケートガラスを製造する方法。
［３３］  前記ガラス原料成分は、約１６５０℃の温度で約１２時間までに溶融されることを特徴とする［３２］に記載の方法。
［３４］  前記ガラス原料成分は、約１６５０℃の温度で約６時間までに溶融されることを特徴とする［３３］に記載の方法。
［３５］  前記ガラス原料成分は、約１６５０℃の温度で約４時間までに溶融されることを特徴とする［３４］に記載の方法。
［３６］  前記ガラス原料成分は、約１６５０℃の温度で約２時間までに溶融されることを特徴とする［３５］に記載の方法。
［３７］  前記ガラスは、約０.５℃／時間の速度でアニールされることを特徴とする［３２］に記載の方法。
［３８］  前記ガラスは、溶融塩浴においてイオン交換によって化学強化されることを特徴とする［３２］に記載の方法。
［３９］  前記溶融塩は、ＫＮＯ３であることを特徴とする［３８］に記載の方法。
［４０］  前記ガラスは、約３９０〜４５０℃の温度でイオン交換により化学強化されることを特徴とする［３２］に記載の方法。
［４１］  前記ガラスは、約８時間までにイオン交換によって化学強化されることを特徴とする［３２］に記載の方法。
［４２］  前記ガラスは、約４時間までにイオン交換によって化学強化されることを特徴とする［４１］に記載の方法。
［４３］  前記ガラスは、約２時間までにイオン交換によって化学強化されることを特徴とする［４２］に記載の方法。
［４４］  前記ガラスは、約２〜８時間にイオン交換によって化学強化されることを特徴とする［３２］に記載の方法。
【外国語明細書】
2018158882000001.pdf